(57)【要約】【課題】高い量子効率を有し、広い色域を実現できる発光素子および表示装置、ならびに高い量子効率を有し、広い色域を実現できる発光材料の製造方法を提供する。【解決手段】発光素子の発光層に無機ハロゲン化物からなる発光材料を用いること、ならびに発光材料の前駆体物質に貧溶媒を添加し、撹拌により混合し、減圧乾燥を行うことで発光材料を製造することにより上記の課題を解決する。【選択図】図７
2020035654.tif 000002
【特許請求の範囲】
【請求項１】
発光層の発光材料が無機ハロゲン化物からなることを特徴とする、発光素子。
【請求項２】
無機ハロゲン化物が結晶性の金属ハロゲン化物である、請求項１に記載の発光素子。
【請求項３】
結晶性の金属ハロゲン化物が式ＡｍＢｎＸｐで表される金属ハロゲン化物である、請求項２に記載の発光素子。
（式中、ＡはＣｓ＋、Ｒｂ＋、Ｋ＋、Ｎａ＋，Ｌｉ＋からなる群から選択される陽イオンであり、ＢはＰｂ２＋、Ｓｎ２＋、Ｇｅ２＋からなる群から選択される陽イオンであり、ＸはＣｌ−、Ｂｒ−、Ｉ−からなる群から選択される陰イオンである。ｍおよびｎは正の整数、ｐは３以上の整数である。）
【請求項４】
結晶性の金属ハロゲン化物が式Ａ１Ｂ１Ｘ３または式Ａ４Ｂ１Ｘ６で表される金属ハロゲン化物である、請求項３に記載の発光素子。
【請求項５】
結晶性の金属ハロゲン化物がＣｓとＰｂを含む金属ハロゲン化合物またはＣｓとＳｎを含む金属ハロゲン化合物である、請求項４に記載の発光素子。
【請求項６】
請求項１から５のいずれか一項に記載の発光素子を備えた表示装置。
【請求項７】
発光材料の前駆体物質に貧溶媒を添加し、撹拌により混合し、減圧乾燥を行うことを特徴とする、発光材料の製造方法。
【請求項８】
発光材料が無機ハロゲン化物である、請求項７に記載の発光材料の製造方法。
【請求項９】
無機ハロゲン化物が結晶性の金属ハロゲン化物である、請求項８に記載の発光材料の製造方法。
【請求項１０】
結晶性の金属ハロゲン化物が式ＡｍＢｎＸｐで表される金属ハロゲン化物である、請求項９に記載の発光材料の製造方法。
（式中、ＡはＣｓ＋、Ｒｂ＋、Ｋ＋、Ｎａ＋，Ｌｉ＋からなる群から選択される陽イオンであり、ＢはＰｂ２＋、Ｓｎ２＋、Ｇｅ２＋からなる群から選択される陽イオンであり、ＸはＣｌ−、Ｂｒ−、Ｉ−からなる群から選択される陰イオンである。ｍおよびｎは正の整数、ｐは３以上の整数である。）
【請求項１１】
結晶性の金属ハロゲン化物が式Ａ１Ｂ１Ｘ３または式Ａ４Ｂ１Ｘ６で表される金属ハロゲン化物である、請求項１０に記載の発光材料の製造方法。
【請求項１２】
結晶性の金属ハロゲン化物がＣｓとＰｂを含む金属ハロゲン化合物またはＣｓとＳｎを含む金属ハロゲン化合物である、請求項１１に記載の発光材料の製造方法。
【請求項１３】
貧溶媒がアセトンである、請求項７から１２のいずれか一項に記載の発光材料の製造方法。
【請求項１４】
ＰｂＢｒ２をジメチルスルホキシドに溶解し、ＣｓＢｒを水に溶解し、ジメチルスルホキシドに溶解されたＰｂＢｒ２を冷却しつつ、水に溶解されたＣｓＢｒを混合して撹拌することを特徴とする、請求項７から１３のいずれか一項に記載の発光材料の前駆体物質の製造方法。
【請求項１５】
冷却温度が５０℃以下である、請求項１４に記載の発光材料の前駆体物質の製造方法。
【請求項１６】
ＳｎＢｒ２をジメチルスルホキシドに溶解し、ＣｓＢｒを添加し、加熱しつつ撹拌することを特徴とする、請求項７から１３のいずれか一項に記載の発光材料の前駆体物質の製造方法。
【請求項１７】
加熱温度が５０℃以上１００℃以下である、請求項１６に記載の発光材料の前駆体物質の製造方法。
【請求項１８】
請求項７から１７のいずれか一項に記載の発光材料を備えた表示装置。
【発明の詳細な説明】
【技術分野】
【０００１】
本発明は、発光層の発光材料が無機ハロゲン化物からなる発光素子ならびに発光材料の製造方法に関する。
【背景技術】
【０００２】
有機ＥＬ表示装置は、高精細、高応答速度、高コントラスト、広視野角、薄型などの表示装置に期待される要素を備えており、液晶表示装置及びプラズマパネル表示装置に続く次世代の表示装置として注目されている。有機ＥＬ表示装置に用いられる有機ＥＬパネルは、有機材料に電流を流すと発光するエレクトロルミネッセンスを利用した発光素子（有機ＥＬ素子）を、ガラス板などの基板に配置し、格子状に配置した電極（配線）によって発光素子を制御することで画像を表示させることができる。
【０００３】
従来の有機ＥＬの発光層の発光材料として、トリス（８−ヒドロキシキノリン）アルミニウム（Ａｌｑ３）や、トリス(２−フェニルピリジナト)イリジウム(III)（Ｉｒ（ｐｐｙ）３）などが用いられてきた。しかしながらこれらの発光材料を用いた発光素子は、量子効率がそれほど高いものではなく、かつ広い色域を実現できるものではなかった。
【先行技術文献】
【非特許文献】
【０００４】
【非特許文献１】Li Na Quan, Rafael Quintero-Bermudez, Oleksandr Voznyy, Grant Walters, Ankit Jain, James Zhangming Fan, Xueli Zheng, Zhenyu Yang, and Edward H. Sargent, Advanced Materials, 29 (21), 1605945 (2017).
【非特許文献２】Satyajit Gupta, Tatyana Bendikov, Gary Hodes, and David Cahen, ACS Energy Lett., 1 (5), 1028-1033（2016）.
【発明の概要】
【発明が解決しようとする課題】
【０００５】
本発明は、高い量子効率を有し、広い色域を実現できる発光素子および表示装置、ならびに高い量子効率を有し、広い色域を実現できる発光材料の製造方法を提供することを目的とする。
【課題を解決するための手段】
【０００６】
本発明者は、鋭意検討を行った結果、発光素子の発光層に無機ハロゲン化物からなる発光材料を用いること、ならびに発光材料の前駆体物質に貧溶媒を添加し、撹拌により混合し、減圧乾燥を行うことにより上記の課題を解決できることを見出し、本発明を完成させるに至った。
【０００７】
上記の通り、本発明の発光素子は、発光層の発光材料が無機ハロゲン化物からなることを特徴とする。
【０００８】
本発明の発光素子の発光層が有する発光材料である無機ハロゲン化物は、結晶性の金属ハロゲン化物であることが好ましい。
【０００９】
また、本発明の発光素子の発光層が有する発光材料である無機ハロゲン化物は、式ＡｍＢｎＸｐで表される金属ハロゲン化物であることが好ましい。
（式中、ＡはＣｓ＋、Ｒｂ＋、Ｋ＋、Ｎａ＋，Ｌｉ＋、からなる群から選択される陽イオンであり、ＢはＰｂ２＋、Ｓｎ２＋、Ｇｅ２＋からなる群から選択される陽イオンであり、ＸはＣｌ−、Ｂｒ−、Ｉ−からなる群から選択される陰イオンである。ｍおよびｎは正の整数、ｐは３以上の整数である。）
なお、ｍ、ｎ、ｐは分数または小数で記すことも可能であるが、整数で表示した形式に読み替えるものとする。また、一般に金属ハロゲン化物の元素組成は組成のばらつきなどにより厳密に整数にならない場合があるが、本発明の金属ハロゲン化物はこれらのばらつきや誤差を許容する。
【００１０】
さらに、本発明の発光素子の発光層が有する発光材料である無機ハロゲン化物は、式Ａ１Ｂ１Ｘ３または式Ａ４Ｂ１Ｘ６で表される金属ハロゲン化物であることが好ましい。
【００１１】
また上記の通り、本発明の発光材料の製造方法は、発光材料の前駆体物質に貧溶媒を添加し、撹拌により混合し、減圧乾燥を行うことを特徴とする。特に、貧溶媒にケトン系有機溶媒を使用することが後の工程における分離精製を容易にすることから好ましい。また、貧溶媒の沸点以下で減圧乾燥することが好ましい。
【００１２】
また、本発明の発光材料の製造方法において、発光材料が無機ハロゲン化物であることが好ましい。
【００１３】
さらに、本発明の発光材料の製造方法において、発光材料が結晶性の金属ハロゲン化物であることがより好ましい。
【００１４】
また、本発明の発光材料の製造方法において、発光材料が式ＡｍＢｎＸｐで表される金属ハロゲン化物であることが好ましい（式中の記号は、前記と同じ意味である）。
【００１５】
さらに、本発明の発光材料の製造方法において、発光材料が式Ａ１Ｂ１Ｘ３または式Ａ４Ｂ１Ｘ６で表される金属ハロゲン化物であることが好ましい。
【００１６】
また、本発明の発光材料の製造方法において、ケトン系有機溶媒がアセトンであることが好ましい。
【発明の効果】
【００１７】
本発明によれば、高い量子効率を有し、広い色域を実現できる発光素子および表示装置、ならびに高い量子効率を有し、広い色域を実現できる発光材料の製造方法を提供することができる。
【図面の簡単な説明】
【００１８】
【図１】本発明の発光素子の一態様を示す図である。なお、図中「青」「緑」「赤」とは、各々の色の発光を出す発光材料を示す。
【図２】本発明の発光素子の一態様を示す図である。
【図３】本発明の発光材料の製造方法の一態様を示す図である。
【図４】本発明の発光材料の製造方法の一態様を示す図である。
【図５】実施例１で得られた発光材料のフォトルミネッセンス（Ｐｈｏｔｏｌｕｍｉｎｅｓｃｅｎｃｅ、ＰＬ）スペクトルを示す図である。
【図６】実施例１で得られた発光材料の走査型電子顕微鏡写真を示す図である。
【図７】実施例２で得られた発光材料のフォトルミネッセンススペクトルを示す図である。
【図８】実施例３で得られた発光素子のエレクトロルミネッセンススペクトルを示す図である。
【図９】本発明の表示装置の一態様を示す図である。なお、対極は図中では省略している。
【発明を実施するための形態】
【００１９】
以下、本発明を実施するための形態について詳細に説明する。本発明は、以下の実施形態に限定されるものではなく、本発明の効果を阻害しない範囲で適宜変更を加えて実施することができる。
【００２０】
［発光素子］
図１は、本発明の発光素子の一態様を示す図である。この態様では、上から順に、封止材（Ｅｎｃａｐｓｕｌａｎｔ）、陰極（Ｃａｔｈｏｄｅ）、電子輸送層（Ｅｌｅｃｔｒｏｎ  Ｔｒａｎｓｐｏｒｔ  Ｌａｙｅｒ、ＥＴＬ）、発光層（Ｅｍｉｓｓｉｖｅ  Ｌａｙｅｒ、ＥＭＬ）、正孔輸送層（Ｈｏｌｅ  Ｔｒａｎｓｐｏｒｔ  Ｌａｙｅｒ、ＨＴＬ）、陽極（Ａｎｏｄｅ）、基板（Ｓｕｂｓｔｒａｔｅ）で発光素子が構成されている。陰極と電子輸送層の間には電子注入層（Ｅｌｅｃｔｒｏｎ  Ｉｎｊｅｃｔｉｏｎ  Ｌａｙｅｒ、ＥＩＬ）があってもよく、正孔輸送層と陽極の間には、正孔注入層（Ｈｏｌｅ  Ｉｎｊｅｃｔｉｏｎ  Ｌａｙｅｒ、ＨＩＬ）があってもよい。かつ、この他の複数の層を有していてもよい。
【００２１】
陽極に高電位が印加されるとともに陰極に低電位が印加されると、正孔と電子がそれぞれ正孔輸送層と電子輸送層を介して発光層に移動し、発光層で互いに結合して発光する。電子輸送層は、電子輸送能力がある有機物質や、電子輸送能力がある有機ホスト物質にＬｉ、Ｎａ、Ｋ、又はＣｓのようなアルカリ金属およびアルカリ金属からなる化合物、又はＭｇ、Ｓｒ、Ｂａ、又はＲａのようなアルカリ土類金属およびアルカリ土類金属からなる化合物がドープされた有機層であってもよいが、これに限定されない。正孔輸送層は、正孔輸送能力を有する有機物質や、正孔輸送能力を有する有機ホスト物質にドーパントがドープされた有機層であってもよい。なお本発明におけるアルカリ土類金属とはベリリウムとマグネシウムを含む第２族元素を表す。
【００２２】
電子注入層は、例えば、ＬｉＦ又はＬｉ２Ｏ、あるいはＬｉ、Ｎａ、Ｃａ、Ｍｇ、Ｓｒ、Ｂａなどのアルカリ金属又はアルカリ土類金属などの無機物から形成することができる。正孔注入層は、正孔注入物質をホストとし、ｐ型ドーパントを含むことができる。
さらに、本発明の発光素子の電子注入層は、金属ナトリウムが有機溶媒に溶解した材料から作製される金属ナトリウム膜がより好ましい。金属ナトリウムを溶解する有機溶媒としては、例えば、Ｎ，Ｎ’−ジメチルエチレン尿素、Ｎ，Ｎ−ジメチルアセトアミド、Ｎ，Ｎ’-ジメチルプロピレン尿素が挙げられる。
【００２３】
電極材料の例としては、Ａｇ、Ａｌ、Ｍｇ、Ｃａなどの金属、Ｍｇ−Ａｇなどの合金、酸化インジウムスズ（Ｉｎｄｉｕｍ  Ｔｉｎ  Ｏｘｉｄｅ、ＩＴＯ）、ＩＺＯ（Ｉｎ２Ｏ３−ＺｎＯ）、ＦＴＯ（フッ素ドープ酸化スズ）などの酸化物などが挙げられる。一般に透明金属酸化物が陽極に、金属が陰極に用いられるが、逆でもよく、透明金属酸化物を陰極に、金属を陽極に用いてもよい。
【００２４】
ＭｇやＣａなどの仕事関数の低い金属は、ＥＩＬとしての効果も有している。一方でＭｇやＣａなどの金属は機械的強度が低いので、一般的にはＡｌなどで補強を行う。
【００２５】
また、ＡｌやＡｇは反射層を兼ねている。光の取出し方向は、一般に反射層と反対側に設計されるが、陰極側と陽極側のいずれでもよい。
【００２６】
透明有機発光ダイオード（透明ＯＬＥＤ）を作成する際には、Ｍｇ−Ａｇ膜、薄いＡｇ膜などが用いられる。Ａｇ膜の下に、ＩＴＯなどがあってもよく、Ａｇ膜を上下からＩＴＯ膜で挟み込んだ構造であってもよい。
【００２７】
また、上記の材料による膜は、一般には真空成膜で製造されるが、ナノサイズに微細化し、溶媒に分散させたインクから製膜させることも可能である。特に金属ハロゲン化物はその多くが、原料を溶媒に溶解させることで得られたインクから製膜することが可能である。インクを用いることで、種々の塗布法の適用が可能になる。塗布法の例としては具体的には、スピンコート法、インクジェット法、静電塗布法、超音波霧化を用いる方法、スリットコート法、ダイコート法、スクリーン印刷法等を挙げることができる。
【００２８】
本発明の発光素子の発光層には、無機ハロゲン化物が発光材料として用いられる。無機ハロゲン化物としては、結晶性の金属ハロゲン化物であることが好ましい。結晶性の金属ハロゲン化物としては、式ＡｍＢｎＸｐで表される金属ハロゲン化物であることが好ましい（式中の記号は、前記と同じ意味である）。また、式ＡｍＢｎＸｐで表される金属ハロゲン化物としては、式Ａ１Ｂ１Ｘ３または式Ａ４Ｂ１Ｘ６で表される金属ハロゲン化物であることがより好ましい。
図２は、本発明の発光素子の一態様を示す図である。色変換層により、青色の発光を緑色や赤色に変換することで、色再現を可能としている。図中では青色発光体を用いた形態を示したが、青色発光体と光シャッターとの組み合わせを用いてもよい。また、二光子吸収などの原理を利用したアップコンバージョンを用いてもよい。
本発明の発光素子は、高い量子効率を有し、広い色域を実現できる表示装置を実現することができる。また、種々の真空成膜法や塗布法で製造可能であり、素子の厚みが薄いことから、大面積で柔軟な表示装置の作製を可能にする。加えて、本発明の表示装置は、高精細、高応答速度、高コントラスト、広視野角、薄型などの有機ＥＬディスプレイが備える特長を兼ね備える。
【００２９】
［発光材料の製造方法］
図３は、本発明の発光材料の製造方法における、発光材料の前駆体物質の製造方法の一態様を示す図である。この態様では、ＰｂＢｒ２をジメチルスルホキシドに溶解し、ＣｓＢｒを水に溶解し、ジメチルスルホキシドに溶解されたＰｂＢｒ２を冷却しつつ、水に溶解されたＣｓＢｒを混合して撹拌することにより、発光材料の前駆体物質を得ている。
【００３０】
この場合、ＣｓＢｒとＰｂＢｒ２のモル比率（Ｃｓ／Ｐｂ）は６以上であることが好ましい。また、冷却温度は５０℃以下が好ましく、３０℃以下がより好ましい。
【００３１】
また、この前駆体物質に貧溶媒、例えばアセトンを添加し、撹拌により混合し、常温下で減圧乾燥を行うことにより、発光材料である、高量子収率の発光体粉末を製造することが可能である。なお、減圧乾燥を行う工程では、温度は５０℃以下が好ましく、３０℃以下がより好ましい。
【００３２】
図４もまた、本発明の発光材料の製造方法における、発光材料の前駆体物質の製造方法の一態様を示す図である。この態様では、ＳｎＢｒ２をジメチルスルホキシドに溶解し、ＣｓＢｒを添加し、Ｎａ分散液を添加し、加熱しつつ撹拌することにより、発光材料の前駆体物質を得ている。
【００３３】
この場合、加熱温度は５０℃以上１００℃以下であることが好ましい。
【００３４】
また、この前駆体物質に貧溶媒、例えばアセトンを添加し、撹拌により混合し、減圧乾燥を行うことにより、発光材料である、高量子収率の発光体粉末を製造することが可能である。なお、減圧乾燥を行う工程では、温度は５０℃以下が好ましく、３０℃以下がより好ましい。
【００３５】
本発明の発光材料の製造方法により製造される発光材料としては、無機ハロゲン化物が好ましい。無機ハロゲン化物としては、結晶性の金属ハロゲン化物であることが好ましい。結晶性の金属ハロゲン化物としては、式ＡｍＢｎＸｐで表される金属ハロゲン化物であることが好ましい（式中の記号は、前記と同じ意味である）。また、式ＡｍＢｎＸｐで表される金属ハロゲン化物としては、式Ａ１Ｂ１Ｘ３または式Ａ４Ｂ１Ｘ６で表される金属ハロゲン化物であることが好ましい。また、本発明の発光材料の製造方法において使用される貧溶媒はケトン系有機溶媒であることが好ましく、アセトンであることがより好ましい。
本発明の発光材料は、前記の本発明の発光素子に用いることができる。発光のための励起源としては、電荷の直接注入や、光による励起を利用することができる。
本発明の金属ハロゲン化物は、高い量子効率を有し、広い色域を実現できる。この原理は明確ではないが、本発明の金属ハロゲン化物がイオン性の高い半導体であり、特定の結晶構造を取りやすく、バンドギャップ内に不純物準位が生成されにくいため、高い量子効率と半値全幅が狭い特徴を有する発光が得られるものと推測できる。
【００３６】
以上、本発明の好ましい実施の形態について詳細に説明したが、当該技術分野における通常の知識を有する者であればこれから様々な変形及び均等な実施の形態が可能である。
【００３７】
よって、本発明の権利範囲はこれに限定されるものではなく、特許請求の範囲で定義される本発明の基本概念を用いた当業者の様々な変形や改良形態も本発明に含まれる。
【実施例】
【００３８】
以下に実施例を示して本発明をさらに具体的に説明するが、本発明はこれらの実施例により限定されるものではない。
【００３９】
［実施例１］
（高量子収率の発光体粉末、Ｃｓ―Ｐｂ―Ｂｒ化合物の合成）
０．０２８ｇのＰｂＢｒ２を２．０ｍｌのジメチルスルホキシド（ＤＭＳＯ）に溶解した。次いで、０．１２８ｇのＣｓＢｒを０．６ｍｌの水に溶解した。ＤＭＳＯに溶解されたＰｂＢｒ２を２５℃で冷却しつつ、水に溶解されたＣｓＢｒを混合して撹拌した後、６．０ｍｌのアセトンを添加し、撹拌により混合した。２５℃で減圧乾燥を行うことにより、発光体粉末である、Ｃｓ―Ｐｂ―Ｂｒ化合物を得た。
【００４０】
［比較例１］
ＤＭＳＯに溶解されたＰｂＢｒ２に、水に溶解されたＣｓＢｒを混合する工程を５０℃以上で行ったこと以外は、実施例１と同様にして発光体粉末である、Ｃｓ―Ｐｂ―Ｂｒ化合物を得た。
【００４１】
［比較例２］
減圧乾燥を行う工程を７０℃で行ったこと以外は、実施例１と同様にして発光体粉末である、Ｃｓ―Ｐｂ―Ｂｒ化合物を得た。
【００４２】
実施例１および比較例１、２で得られたＣｓ―Ｐｂ―Ｂｒ化合物粉末のフォトルミネッセンス量子効率を表１に示す。
【００４３】
【表１】
2020035654.tif 000003
【００４４】
表１に示す通り、実施例１で得られたＣｓ―Ｐｂ―Ｂｒ化合物粉末は、９６％という非常に高いフォトルミネッセンス量子効率を示す。一方、比較例１、２で得られたＣｓ―Ｐｂ―Ｂｒ化合物粉末のフォトルミネッセンス量子効率は、共に８０％未満である。
【００４５】
また、実施例１で得られたＣｓ―Ｐｂ―Ｂｒ化合物粉末のフォトルミネッセンススペクトルを図５に示す。室温下、４００ｎｍの励起波長で中心波長が５２３ｎｍのピークを有するフォトルミネッセンススペクトルが得られた。また、半値全幅(ｆｕｌｌ  ｗｉｄｔｈ  ｈａｌｆ  ｍａｘｉｍｕｍ、ＦＷＨＭ）は２４ｎｍであった。
【００４６】
さらに、実施例１で得られたＣｓ―Ｐｂ―Ｂｒ化合物粉末の走査型電子顕微鏡写真を図６に示す。図６に示す通り、平均粒径が約１０μｍの均一な粉末が得られる。
【００４７】
［実施例２］
（高量子収率の発光体粉末、Ｃｓ―Ｓｎ―Ｂｒ化合物の合成）
０．２２２ｇのＳｎＢｒ２を１．０ｍｌのＤＭＳＯに溶解した。次いで、０．１７０ｇのＣｓＢｒを添加した。４μｌのＮａ分散液（株式会社神鋼環境ソリューション、ナトリウム分散体ＳＤ）を添加し、８０℃で加熱しつつ撹拌し、６．０ｍｌのアセトンを添加し、撹拌により混合した。常温下で減圧乾燥を行うことにより、発光体粉末である、Ｃｓ―Ｓｎ―Ｂｒ化合物を得た。
【００４８】
［比較例３］
Ｎａ分散液を添加する工程を行わなかったこと以外は、実施例２と同様にして発光体粉末である、Ｃｓ―Ｓｎ―Ｂｒ化合物を得た。
【００４９】
実施例２および比較例３で得られたＣｓ―Ｓｎ―Ｂｒ化合物粉末のフォトルミネッセンス量子効率を表２に示す。
【００５０】
【表２】
2020035654.tif 000004
【００５１】
表２に示す通り、実施例２で得られたＣｓ―Ｓｎ―Ｂｒ化合物粉末は、２２％というフォトルミネッセンス量子効率を示す。一方、比較例３で得られたＣｓ―Ｓｎ―Ｂｒ化合物粉末のフォトルミネッセンス量子効率は、５％であった。
【００５２】
また、実施例２で得られたＣｓ―Ｓｎ―Ｂｒ化合物粉末のフォトルミネッセンススペクトルを図７に示す。４００ｎｍの励起波長で中心波長が５８９ｎｍのピークを有するフォトルミネッセンススペクトルが得られた。また、半値全幅は１７３ｎｍであった。
【００５３】
［実施例３］
（発光素子の作製）
以下の構成の発光素子を作製した。
ＩＴＯ／ＮＰＤ／Ｃｓ―Ｐｂ―Ｂｒ化合物／Ｂｐｈｅｎ／ＬｉＦ／Ａｌ
（陽極／ＨＴＬ／ＥＭＬ／ＥＴＬ／ＥＩＬ／陰極）
ＮＰＤはＮ，Ｎ‘―ジ―1―ナフチル―Ｎ，Ｎ‘―ジフェニルベンジジンを、Ｂｐｈｅｎはバトフェナントロリンを、ＬｉＦはフッ化リチウムを表す。両極に電圧を印加したところ、図８に示すエレクトロルミネッセンス発光スペクトルが確認された。発光ピークの中心波長は５１９ｎｍ、半値全幅は２８ｎｍである。
【図１】
2020035654.tif 000005
【図２】
2020035654.tif 000006
【図３】
2020035654.tif 000007
【図４】
2020035654.tif 000008
【図５】
2020035654.tif 000009
【図６】
2020035654.tif 000010
【図７】
2020035654.tif 000011
【図８】
2020035654.tif 000012
【図９】
2020035654.tif 000013